(57)【要約】【課題】ガス流量のばらつきがなく、溶湯の攪拌効果が高いとともにプラグの寿命を長くすることができるガス吹き込みプラグを提供する。【解決手段】金属溶湯にガスを吹き込む貫通孔２１をプラグ本体２２に有した貫通孔プラグ２０において、貫通孔２１は焼失材が消失されることにより、その孔径が１μｍ〜０．３ｍｍにされている。又、プラグ本体２２はプレス成形にて形成されている。【選択図】図２
2007262471.tif 000002
【特許請求の範囲】
【請求項１】
金属溶湯にガスを吹き込む貫通孔をプラグ本体に有したガス吹きプラグにおいて、
前記貫通孔は焼失材が消失されることにより、その孔径が１μｍ〜０．３ｍｍにされているとともに
前記プラグ本体がプレス成形にて形成されていることを特徴とするガス吹き込みプラグ。
【請求項２】
前記プラグ本体が焼成品であることを特徴とする請求項１に記載のガス吹き込みプラグ。
【請求項３】
前記プラグ本体が不焼成品であることを特徴とする請求項１に記載のガス吹き込みプラグ。
【請求項４】
前記貫通孔は、横断面形状が円又は楕円形に形成されていることを特徴とする請求項１乃至請求項３のうちいずれか１項に記載のガス吹き込みプラグ。
【発明の詳細な説明】
【技術分野】
【０００１】
本発明は、ガス吹き込みプラグに関するものである。
【背景技術】
【０００２】
従来から、溶湯取鍋や、溶湯鋳造用タンデッシュ、溶湯用樋等の容器の底部にはポーラスプラグが配置され、該ポーラスプラグを介して不活性ガス（アルゴン，窒素）が前記容器の底部から供給されて溶湯の攪拌が行われることにより、温度・成分の均一化及び清浄化が行われている。このようなガス吹き込みプラグとしてはハイアルミナ質耐火物であるポーラスプラグが提案されている（特許文献１参照）。
【０００３】
又、ポーラスプラグの代わりに、特許文献２ではスリットプラグが使用されている。又、特許文献３ではプラグ本体に貫通孔を備えた貫通孔プラグが使用されている。
【特許文献１】特開平８−１８８４７号公報（段落０００２）
【特許文献２】特開２０００−６１５９４号公報
【特許文献３】特開２００４−１６２１２２号公報
【発明の開示】
【発明が解決しようとする課題】
【０００４】
ポーラスプラグの場合、高価なアルミナ粒をバインダで結合することにより構成されている。このアルミナの量は要求される耐火度に応じて異なるが、一般にガス吹きプラグでは、気体通路を確保するために、８７％以上のアルミナ含有量であって、特殊サイズで揃えた球状のものが採用されている。このため、ポーラスプラグでは高コストになる。又、ポーラスプラグでは孔の位置が正確に配置できないため、ガス流量にばらつきが出やすく、溶湯の攪拌効果もばらつきが出やすい問題もある。
【０００５】
ところで、転炉、電気炉等の製錬炉から出湯された溶湯は取鍋に移されるが、該取鍋は２次精錬ステーションに運ばれるとともに該２次ステーションにおいて２次精錬中、取鍋の底部に設けられたポーラスプラグ（ガス吹き込みプラグ）を介してガスが吹かれる。その後、鋳造ステーションへ取鍋が運ばれ、鋳造直前に前記ポーラスプラグを介して再びガスが吹き込まれて溶湯が攪拌されて温度を均一にすることが行われる場合もある。このように、製錬炉から受湯し排滓するまでの間に、前記ポーラスプラグからガスが吹かれていない時、取鍋の中の溶湯がポーラス（孔）に浸透して該孔を塞ぎ、再使用の妨げとなる。
【０００６】
このため、ポーラスプラグから再びガスを吹き込みして再使用するために、溶湯が浸透している溶鋼浸透層の厚み分だけ、酸素を使用して取り除くか、或いはガスを吹き、ガスが正常に出ないと判断された時点で、２０Ｋｇ／ｃｍ２程度の高圧で前記溶鋼浸透層を吹き飛ばす作業が一般的に行われている。この結果、これらのことがポーラスプラグの寿命を短くする主要な原因となっている。
【０００７】
又、攪拌効果を上げるために、小さな気泡を所定量吹くことが重要であり、気泡が所定の大きさを超えると、吹き抜け現象を起こして攪拌効果がなくなる。このため、気泡同士が溶湯内を上昇中に合体して大きくならないように気泡同士が離れていることが重要である。
【０００８】
例えば、取鍋の鍋底でできた気泡は、溶湯の深さ分の圧力を受けているため、溶湯表面に到達する間に気泡径はアボガドロの法則に従って大きくなる。なお、アボガドロの法則は、下記式で表される。
【０００９】
Ｐ１・Ｖ１／Ｔ１＝Ｐ２・Ｖ２／Ｔ２
ここで、Ｐ１，Ｖ１，Ｔ１は取鍋の鍋底における気泡の圧力、気泡の体積、気泡の温度、Ｐ２，Ｖ２，Ｔ２は溶湯表面に到達する直前に位置する気泡の圧力、気泡の体積、気泡の温度である。従って、ポーラスプラグのガス吹き孔は孔同士が孔径の数倍離れて位置するとともにその数倍以上は離れない位置に位置させることが好ましいが、ポーラスプラグは孔の位置を任意に配置できないため、攪拌効果を十分に発揮できない問題がある。
【００１０】
スリットプラグの場合、キャスタブルに焼失材を入れて乾燥中に該焼失材を焼失させてスリット状の孔を開けることが行われている。しかし、スリットの数には制限があり、このためガス流量を確保するためにスリット厚みを大きくしているが、この結果、発生気泡が大きすぎ、溶湯の攪拌効果が小さい問題がある。又、スリットプラグはスリット厚みが大きいため、溶湯が侵入して使用後はスリットが閉塞され、再使用する際に酸素洗浄するか高圧気体で吹き飛ばさなければならず、寿命が短い問題もある。
【００１１】
従来の貫通孔プラグでは、金属パイプやセラミックパイプを成形時に原料中に挿入することにより、該金属パイプやセラミックパイプで貫通孔が作られる。しかし、従来の、金属パイプや、セラミックパイプで形成された貫通孔は孔径が大きいため、発生気泡が大きすぎ、溶湯の攪拌効果が小さい。
【００１２】
本発明は、このような従来技術に存在する問題点に着目してなされたものであって、ガス流量のばらつきがなく、溶湯の攪拌効果が高いとともにプラグの寿命を長くすることができるガス吹き込みプラグを提供することにある。
【課題を解決するための手段】
【００１３】
上記の目的を達成するために、請求項１の発明は、金属溶湯にガスを吹き込む貫通孔をプラグ本体に有したガス吹きプラグにおいて、前記貫通孔は焼失材が消失されることにより、その孔径が１μｍ〜０．３ｍｍにされているとともに前記プラグ本体がプレス成形にて形成されていることを特徴とするガス吹きプラグを要旨とするものである。なお、孔径とは、孔が断面円形の場合には直径であり、孔の横断面が楕円形、三角形、四角形、多角形等の非円形である場合には、平均値である。
【００１４】
請求項２の発明は、請求項１において、前記プラグ本体が焼成品であることを特徴とする。
請求項３の発明は、請求項１において、前記プラグ本体が不焼成品であることを特徴とする。
【００１５】
請求項４の発明は、請求項１乃至請求項３のうちいずれか１項において、前記貫通孔は、横断面形状が円又は楕円形に形成されていることを特徴とする。
【発明の効果】
【００１６】
請求項１の発明によれば、ガス流量のばらつきがなく、溶湯の攪拌効果が高いとともにプラグの寿命を長くすることができる。すなわち、請求項１の発明によれば、ポーラスプラグと異なり、貫通孔の位置を正確に配置できるため、製品間にガス流量にばらつきが生ずることがなく、溶湯の攪拌効果にばらつきが生ずることがない。さらに、貫通孔の孔径を１μｍ〜０．３ｍｍとしているため、溶湯が貫通孔内に侵入することがなく、このため寿命を長くすることができ、又、貫通孔から発生する気泡が小さいため、溶湯の攪拌効果を高くすることができる。
【００１７】
請求項２の発明によれば、焼成品からなるプラグ本体にしても請求項１の発明の効果を実現することができる。
請求項３の発明によれば、不焼成品からなるプラグ本体にしても請求項１の発明の効果を実現することができる。
【００１８】
請求項４の発明によれば、貫通孔の横断面形状を円又は楕円形にして、請求項１の発明の効果を実現することができる。なお、横断面形状とは、貫通孔が延びる方向に対して直交して切断したときの断面形状である。
【発明を実施するための最良の形態】
【００１９】
以下、本発明のガス吹き込みプラグを溶湯取鍋（以下、単に取鍋という）の貫通孔プラグ２０に具体化した一実施形態について図１〜３を参照して具体的に説明する。
図１に示すように取鍋１０は、有底円筒形状に形成された取鍋鉄皮１１と、取鍋鉄皮１１の内面を被覆するように配置されたレンガにて形成された耐火物層１２とにより構成されている。前記耐火物層１２により、溶湯保持室１４が形成されている。耐火物層１２の底部の所定部位には、本実施形態に係るガス吹き込みプラグとしての貫通孔プラグ２０が一体的に埋設されている。
【００２０】
取鍋１０の底部において、耐火物層１２には貫通孔プラグ２０が埋設されている。貫通孔プラグ２０は溶湯保持室１４の金属の溶湯Ｗ（一般的には炭素鋼、合金鋼）にガスを吹き込むものである。
【００２１】
図２に示すように貫通孔プラグ２０は、複数の貫通孔２１をもつプラグ本体２２と、プラグ本体２２の外周面を包囲する筒状の鉄皮２３とから構成されている。貫通孔プラグ２０は、耐火物層１２に対して鉄皮２３の外周面に被覆された図示しないモルタル層（例えばアルミナ系等の耐火材料）を介して取着されている。
【００２２】
図２に示すように前記プラグ本体２２は縦断面で上側が小径で下側が大径の円錐台形状をなしており、溶湯保持室１４の溶湯に対面する平坦な上面２６と、底面２７と、外周面２８とを有する。プラグ本体２２の原料の材質は、溶融金属に対して容易に溶損しない緻密質耐火物を形成する材質であればよい。例えば、マグネシア系、アルミナ系、アルミナ−マグネシア系、アルミナ−マグネシア−ジルコニア系、アルミナ−クロム系（Ａｌ２Ｏ３−Ｃｒ２Ｏ３系）、アルミナ−カーボン系を挙げることができる。これらの材質はコストが低廉であるため、製品コストを下げるために好ましい。本実施形態の貫通孔プラグ２０では、特にアルミナーカーボン系の材質を使用することができることが特徴である。一般には、通常のガス吹き込みプラグは、アルミナ−カーボン系を使用することができない。これは、通常のガス吹き込みプラグではガス吹き込みのための孔が鋼（溶湯）により詰まったとき、鋼を酸素を使用して取り除くが、このとき、アルミナ−カーボン系の材質では、カーボンが燃えてなくなるためである。
【００２３】
本実施形態の貫通孔プラグ２０では貫通孔２１が溶湯により詰まることがないため、酸素を使用する溶湯の除去作業も必要でなく、アルミナ−カーボン系の材質を使用することができる。又、カーボンを使用することができることにより、貫通孔プラグ２０が割れ難くなり、耐スポーリング特性が飛躍的に良くなり、寿命を伸ばすことができる。
【００２４】
本実施形態で使用される前記原料の大きさは、後述するプレス成形が可能な大きさとされている。すなわち、本実施形態の原料の大きさは最大粒径３mm程度から1/1000mm程度迄とし、これらの粒径のものが混合使用されている。この範囲の原料の大きさであると、材質の種類に関係なく最も緻密な組織が得られるように粒度配合することができる。
【００２５】
プラグ本体２２は、前述した原料が公知の有機合成樹脂液又は水で混練されて成型用の杯土が作られ、この杯土が層状に重ね合わせられて順次積層されたものがプレス成形された後、焼成されることにより形成されている。又、プラグ本体２２はプレス成形した後焼成せずに不焼成で形成することも可能である。なお、杯土が層状に重ね合わされて積層される場合、後述する貫通孔２１が形成される積層部位では、層と層との間に複数の糸状の焼失材を直線状にかつ平行に配置して挟み込みされる。ここで使用される焼失材としては、糸状や布状の樹脂材、塩化ビニル、紙、釣り糸を挙げることができる。これらの焼失材は焼失した場合、残渣が生ぜず、貫通孔２１を塞がないため好ましい。
【００２６】
図３に示すように貫通孔２１は横断面形状が円形に形成されているとともにプラグ本体２２の中心軸芯に沿って延設されている。そして、各貫通孔２１はプラグ本体２２の上面２６で開口しているとともに底面２７で開口することにより溶湯Ｗにガスを吹き込むことが可能である。
【００２７】
前記貫通孔２１の径（すなわち、孔径）は、１μｍから０．３ｍｍの範囲が好ましい。孔径は小さいほど好ましいが、１μｍ未満は製造することが困難である。又、孔径は、０．３ｍｍを超えると、溶湯が貫通孔２１の上端開口２１ａから侵入しやすくなるのと、貫通孔２１の上端開口２１ａから生じた気泡が大きくなって、溶湯の攪拌効率が落ち、好ましくない。なお、貫通孔２１の径の大きさと数は、使用する取鍋１０の大きさ（容量）に応じて設定する。又、隣り合う貫通孔２１間の距離は、孔同士が孔径の数倍（３〜６倍）離れて位置する。なお、図２、図３では、説明の便宜上貫通孔２１の径は、実際の大きさよりも大きくして図示されている。
【００２８】
図２、図３に示すように鉄皮２３はプラグ本体２２の外周面２８及び底面２７を被覆するように配置されて、縦断面でプラグ本体２２と同軸的に配置されている。すなわち、鉄皮２３はその外形が円錐台形状に形成されるとともに有底筒状をなしている。鉄皮２３は耐熱性及び強度を兼ね備えた鋼で形成されている。鉄皮２３の厚みｔ１は０．５〜１．５ｍｍ程度が好ましく、殊に１ｍｍ程度が好ましい。なお、図２、図３において、鉄皮２３の厚みは説明の便宜上誇張して図示されている。
【００２９】
図２に示すようにプラグ本体２２の底面２７において、貫通孔２１が形成された部位には凹部２９が形成されている。凹部２９と鉄皮２３の内底面との間には、プール室３０が形成されている。又、鉄皮２３の底部中央部には金属製の吹込管３１が連結されている。
【００３０】
取鍋精錬時に貫通孔プラグ２０を使用する際には、図１に示すように、取鍋１０の溶湯Ｗの湯面にスラグＳを浮遊させると共に、溶湯Ｗの上方に複数の黒鉛電極（図示しない）を配置した状態でアーク放電を行い溶湯Ｗを加熱し、溶湯Ｗに対して取鍋精錬を行う。このとき溶湯Ｗの攪拌効果を高めるべく、不活性ガス（例えばアルゴンガス、窒素ガス等）が図示しないガス供給源から吹込管３１を介して吹き込まれると、供給されたガスはプール室３０を経て、プラグ本体２２の貫通孔２１に吹き込まれ、貫通孔２１の上端開口２１ａから溶湯保持室１４の溶湯Ｗに気泡Ｋを形成して吹き出される（図１参照）。この吹き出された気泡Ｋにより、溶湯Ｗが攪拌され、バブリング処理が行われる。
【００３１】
さて、以上の実施形態の特徴を下記に述べる。
（１）  本実施形態の貫通孔プラグ２０は、汎用の材質を使用することができる。
（２）  又、本実施形態では、ポーラスプラグと異なり、貫通孔の位置を正確に配置できるため、製品間にガス流量にぱらつきが生ずることがなく、溶湯の攪拌効果にばらつきが生ずることがない。なお、ガス流量基準範囲は狭く設定されており、このため、ポーラスプラグの場合、製造段階でも不良率がある程度発生し、歩留まり落ちによってコスト高となる。本実施形態の貫通孔プラグ２０では、製造段階において前記ガス流量基準範囲に収めることができ、使用現場でもガス流量のばらつきがない効果を奏する。
【００３２】
（３）  又、本実施形態では、貫通孔２１の孔径を１μｍ〜０．３ｍｍとしているため、溶湯が貫通孔内に侵入することがなく、このため寿命を長くすることができる。又、貫通孔から発生する気泡が小さいため、溶湯の攪拌効果を大きくすることができる。
【００３３】
（４）  又、本実施形態では、ガス流量のばらつきがなく、溶湯の攪拌効果を高くすることができる。
（５）  本実施形態では、最大粒径３mm程度から1/1000mm程度迄の原料の大きさのものを混合使用するものとした。この範囲の原料の大きさであると、材質の種類に関係なく最も緻密な組織が得られるように粒度配合することができる。そして、本実施形態では、プラグ本体２２は、前述した原料が公知の有機合成樹脂液又は水で混練されて成型用の杯土が作られ、この杯土が層状に重ね合わせられて順次積層されたものがプレス成形された後、焼成されている。
【００３４】
このことにより、前記混練液は高圧でのプレスに必要最小限で成型できる。その結果、本実施形態の貫通孔プラグ２０は、焼成されて形成されたとき体積収縮がほとんどなく、貫通孔２１の孔径コントロールが容易で、得られた耐火物の密度が高く、耐食性の高い耐火物にすることができる。  なお、泥漿又はペースト状にして、成型杯土を作る場合は、上記の本実施形態の効果は得られない。泥漿又はペースト状に形成した場合、原料の大きさとしては粒径の細かいものしか適用できないものとなる。又、泥漿又はペースト状に形成して流動性を高めるためには、水又はその他液状のものを大量に使用せざるを得なくなる。そのために、成型後の焼成により体積収縮が大きく、貫通孔の孔径のコントロールが難しいものとなる。又、出来上がった耐火物の組織密度が低くなり、その結果、耐食性が低くなる問題がある。
【００３５】
（実施例）
さて、上記のように構成された貫通孔プラグ２０の効果を確認するために、実際に同じ大きさとなるように貫通孔プラグ２０、従来のポーラスプラグ及びスリットプラグを製造し、各プラグに対して、それぞれガスを吹き込み溶湯へ出た瞬間の気泡径の分布を測定した。なお、気泡径は直接測定することが難しいため、各プラグの貫通孔、ポーラス（孔）、及びスリットの開口の大きさを測定してその開口断面積を算出し、この開口断面積に基づいて貫通孔等から出た直後の気泡径を算出した。
【００３６】
図４は気泡径の分布グラフである。図４における貫通孔プラグ２０では、一定の径２５μｍを有する貫通孔形成用の焼失材を使用することにより、各貫通孔２１の孔径を２５μｍとした。又、ポーラスプラグは、アルミナ粒をバインダで結合することにより形成した。
【００３７】
スリットプラグについては、図６、図７を参照して説明する。同図に示すようにスリットプラグ１００は、複数のスリット１０１をもつプラグ本体１０２と、プラグ本体１０２の外周面を包囲する筒状の鉄皮１０３とから構成されている。なお、図６、７においては、鉄皮１０３は説明の便宜上実際の物よりも厚みを誇張して図示している。プラグ本体１０２は、ハイアルミナ質キャスタブルを用いて形成した。又、スリットの大きさを０．１５ｍｍ厚みとし、１０ｍｍ幅を有するようにテープ形状の焼失材を用いることにより形成した。又、鉄皮１０３の底部には、吹込管１０４が連結されている。
【００３８】
図４に示すように、貫通孔プラグ２０では、２５μｍの気泡径が１００％を占めていることが確認された。一方、ポーラスプラグでは、気泡径は２５μｍから１５０μｍの範囲に分布し、特に１２５μｍは４０％弱であり、１５０μｍの気泡が２５％弱であることが確認された。このことから、ポーラスプラグでは１２５μｍ以上の径の大きさの気泡が半分以上であることが確認された。このようにポーラスプラグでは一定径の気泡が得られることがなく、気泡の径がばらつくことが確認された。
【００３９】
又、スリットプラグ１００では１４００μｍの径の気泡が１００％であることが確認された。このことからスリットプラグ１００では、気泡の径が大きくなることが確認された。又、図７に示すようにスリットの数は貫通孔プラグ２０の貫通孔の数に比較して、少なくなることも確認された。
【００４０】
次に、本実施形態の貫通孔プラグ２０と、前記ポーラスプラグと、前記スリットプラグ１００の寿命試験を行った。寿命試験の条件は下記の通りである。
（寿命試験条件）
取鍋精錬を行う場合、バッチ式で行うが、この精錬する時に、１回ずつ取鍋に溶湯をチャージする回数（ｃｈ）を測定し、貫通孔プラグ２０、ポーラスプラグ、スリットプラグ１００が使用できなくなるまでの回数を寿命の回数（寿命（ｃｈ））とする。そして、寿命試験ではそれぞれのプラグを所定個数用意して、この測定を繰り返し行い、各プラグの寿命に達するまでの回数を測定して、その回数の出現頻度を算出した。
【００４１】
図５において、横軸はプラグ寿命（ｃｈ）（寿命の回数）を示し、縦軸は出現頻度（％）を示す。図５に示すようにポーラスプラグ及びスリットプラグでは、寿命２０ｃｈで寿命がなくなるものが出現し、寿命４０ｃｈで４０％〜４０数％程度が出現する。
【００４２】
それに対して、貫通孔プラグ２０では、寿命５０ｃｈまで寿命があったものは８０％が出現するのに対して、ポーラスプラグ及びスリットプラグでは、６０％未満のものしか出現しないことになる。さらに、貫通孔プラグでは寿命６０ｃｈまで出現しているものが確認された。
【００４３】
このことは、ポーラスプラグ及びスリットプラグでは、比較的早い段階から、溶湯が孔やスリット内に侵入して、その寿命を短くしているものが出現している。これに対して、貫通孔プラグ２０では、貫通孔２１の孔径が小さいため、溶湯が侵入し難く、いずれの貫通孔プラグにおいても寿命が延びているものと推測される。
【００４４】
なお、本発明の実施形態は前記ち実施形態に限定されるものではなく、下記のように変更してもよい。
○  前記実施形態では、溶湯取鍋の貫通孔プラグ２０に具体化したが、溶湯鋳造用タンデッシュ、溶湯用樋等の容器の底部に設けられる貫通孔プラグや、ノズルやＳＮプレートに設けられる貫通孔プラグに具体化しても良い。
【００４５】
○  前記実施形態の貫通孔２１は横断面円形状に形成したが、貫通孔２１の横断面形状は限定されるものではない。例えば、横断面形状を楕円形状、四角形状、六角形状、八角形状にしてもよい。
【００４６】
○  前記実施形態の貫通孔プラグ２０において、鉄皮２３の周囲に緻密質耐火物で囲繞した構成としてもよい。
○  前記実施形態では、プラグ本体２２は、焼成品としたが不焼成品としてもよい。この場合、プラグ本体２２の貫通孔２１は、加熱乾燥する際の熱により、焼失材が焼失することによって形成するものとする。
【００４７】
この場合においても、本実施形態では、原料の大きさは最大粒径３mm程度から1/1000mm程度迄とする。この範囲の原料の大きさであると、材質の種類に関係なく最も緻密な組織が得られるように粒度配合することができる。そして、本実施形態では、プラグ本体２２は前述した原料は、公知の有機合成樹脂液又は水で混練されて成型用杯土が作られ、この杯土が層状に重ね合わせられて順次積層されたものがプレス成形された後、加熱乾燥により不焼成で形成されている。
【００４８】
この場合においても、前記混練液は高圧でのプレスに必要最小限で成型できる。その結果、不焼成で貫通孔プラグを形成したとき体積収縮がほとんどなく、貫通孔２１の孔径コントロールが容易で、得られた耐火物の密度が高く、耐食性の高い耐火物にすることができる。
○  前記実施形態では、取鍋精錬時に貫通孔プラグ２０を使用する際、黒鉛電極（図示しない）を使用したが、下記の方法の取鍋精錬に使用するようにしてもよい。すなわち、貫通孔プラグ２０によりガス吹き込みして取鍋１０の溶湯Ｗの湯面に浮遊したスラグＳを取鍋壁際に追いやり、その後、浸漬管（図示しない）を溶湯Ｗに浸漬させてスラグの影響を除去した後、合金鉄を取鍋１０に投入して、溶湯Ｗに合金成分を均等に溶解する。このとき、貫通孔プラグ２０から吹き出されるガスの気泡Ｋにより、溶湯Ｗが攪拌され、バブリング処理が行われる。
【図面の簡単な説明】
【００４９】
【図１】取鍋の断面図、
【図２】貫通孔プラグ２０の縦断面図。
【図３】貫通孔プラグ２０の横断面図。
【図４】気孔径の分布グラフ。
【図５】プラグ寿命比較のための出現頻度グラフ。
【図６】比較例であるスリットプラグの縦断面図。
【図７】比較例であるスリットプラグの横断面図。
【符号の説明】
【００５０】
２０…貫通孔プラグ、２１…貫通孔、２２…プラグ本体、２３…鉄皮。
【図１】
2007262471.tif 000003
【図２】
2007262471.tif 000004
【図３】
2007262471.tif 000005
【図４】
2007262471.tif 000006
【図５】
2007262471.tif 000007
【図６】
2007262471.tif 000008
【図７】
2007262471.tif 000009